СПОСОБ ОТБОРА ТЕРМООБРАБОТАННОГО АЛЮМИНИЕВОГО ЛИСТА, СПОСОБ УСТАНОВЛЕНИЯ ИНТЕРВАЛА ОБРАБОТКИ И СПОСОБ СОРТИРОВКИ ТЕРМООБРАБОТАННОГО АЛЮМИНИЕВОГО ЛИСТА

1. Способ отбора термообработанного алюминиевого листа для производственного процесса, включающий в себя этапы, на которых:
испытывают лист для получения начального значения прочности;
хранят алюминиевый лист в течение периода времени;
вычисляют последующее значение прочности листа спустя период времени; и
отбирают лист для использования в производственном процессе, если последующее значение прочности листа находится в пределах заданного диапазона.
2. Способ по п. 1, в котором этап испытания листа на начальное значение прочности осуществляют в пределах заданного периода после процесса термообработки.
3. Способ по п. 1, в котором этап определения последующего значения прочности соответствует значению предела текучести алюминиевого листа.
4. Способ по п. 3, в котором заданный диапазон последующего значения прочности является значением предела текучести, составляющим от 90 МПа до 185 МПа.
5. Способ по п. 1, в котором этап определения последующей прочности алюминиевого листа основан на свойствах твердения при старении термообработанного алюминия.
6. Способ по п. 1, в котором производственный процесс является процессом штамповки.
7. Способ по п. 1, в котором алюминиевый лист является алюминием серии 6000.
8. Способ установления интервала обработки для термообработанного алюминиевого листа перед использованием в производственном процессе, включающий в себя этапы, на которых:
получают начальное значение прочности алюминиевого листа;
строят график последующих значений прочности за период времени путем использования скорости изменения твердения при старении по отношению к начальному значению прочности;
сравнивают последующее значение прочности на графике с верхним пределом прочности; и
обрабатывают алюминиевый лист в производственном процессе, если последующее значение прочности меньше, чем верхний предел прочности.
9. Способ по п. 8, в котором начальную прочность алюминиевого листа определяют испытанием на прочность в течение заданного периода после процесса термообработки.
10. Способ по п. 8, в котором этап построения графика последующих значений прочности за период времени соответствует значению предела текучести алюминиевого листа.
11. Способ по п. 10, в котором значение верхнего предела прочности является пределом текучести, составляющим от 125 МПа до 195 МПа.
12. Способ по п. 8, в котором алюминиевый лист бракуют для использования в процессе производства, если последующее значение прочности алюминиевого листа превышает верхний предел текучести в любое время между 30 и 90 днями после процесса термообработки.
13. Способ по п. 8, в котором обеспечивают твердение алюминиевого листа при старении в течение по меньшей мере 30 дней после процесса термообработки перед обработкой алюминиевого листа в производственном процессе.
14. Способ по п. 8, в котором производственный процесс является процессом штамповки.
15. Способ по п. 8, в котором алюминиевый лист является алюминием серии 6000.
16. Способ сортировки термообработанного алюминиевого листа для производственного процесса, включающий в себя этапы, на которых:
получают начальное значение прочности алюминиевого листа;
вычисляют последующее значение прочности алюминиевого листа спустя период времени; и
бракуют алюминиевый лист для использования в производственном процессе, если последующее значение прочности алюминиевого листа находится вне заданного диапазона.
17. Способ по п. 16, в котором начальную прочность алюминиевого листа определяют испытанием на прочность в течение заданного периода после процесса термообработки.
18. Способ по п. 17, в котором этап определения последующего значения прочности соответствует значению предела текучести алюминиевого листа.
19. Способ по п. 18, в котором верхний предел заданного диапазона установлен на постоянном значении прочности для первой части потенциально возможного периода хранения и нарастает до более высокого значения прочности на второй части потенциально возможного периода хранения.
20. Способ по п. 19, в котором верхний предел заданного диапазона установлен на значении прочности между 125 МПа и 185 МПа на первой части потенциально возможного периода хранения и нарастает до значения на второй части потенциально возможного периода хранения, которое на от 5 МПа до 10 МПа больше, чем верхний предел на первой части потенциально возможного периода хранения.